(57)【要約】  第１の表面および第２の表面を有する単一のガラス板を有する遮熱ガラス部材において、当該遮熱ガラス部材は、ガラス板の第１の表面側に第１の層を有し、第２の表面側に第３の層を有し、さらにガラス板と第１の層の間、および／または前記ガラス板と第３の層の間に、第２の層を有し、ただし前記第２の層は省略されても良く、第１の層の側から測定された可視光透過率Ｔｖが２５％以上であり、遮熱係数ＳＣが０．３５以下である。
2018003619.tif 000002
【特許請求の範囲】
【請求項１】
相互に対向する第１の表面および第２の表面を有する単一のガラス板を有する遮熱ガラス部材であって、
当該遮熱ガラス部材は、
前記ガラス板の前記第１の表面側に、第１の層を有し、前記ガラス板の前記第２の表面側に、第３の層を有し、
さらに、前記ガラス板と前記第１の層の間、および／または前記ガラス板と前記第３の層の間に、第２の層を有し、ただし前記第２の層は省略されても良く、
前記第１の層は、金属窒化物または誘電体酸化物から選定された材料で構成され、
前記第２の層は、金属窒化物、酸化クロム、またはアンチモンドープされた酸化スズ（ＳｎＯ２：Ｓｂから選定された材料で構成され、
前記第３の層は、金属窒化物、インジウムスズ酸化物（ＩＴＯ）、アルミニウム、ガリウムおよびボロンの少なくとも一つがドープされた酸化亜鉛（ＺｎＯ：Ａｌ，Ｇａ，Ｂ）、またはフッ素およびアンチモンの少なくとも一つがドープされた酸化スズ（ＳｎＯ２：Ｆ，Ｓｂ）から選定された材料で構成され、
当該遮熱ガラス部材の前記第１の層の側から、ＩＳＯ９０５０：２００３に準拠して測定された可視光透過率をＴｖ（％）とし、日射熱取得率をｇ値とし、以下の（１）式で表されるＳＣを遮蔽係数としたとき、
ＳＣ＝ｇ値／０．８８      （１）式
可視光透過率Ｔｖが２５％以上であり、遮熱係数ＳＣが０．３５以下である、遮熱ガラス部材。
【請求項２】
前記ガラス板は、透明ガラスである、請求項１に記載の遮熱ガラス部材。
【請求項３】
前記ガラス板は、着色されている、請求項１に記載の遮熱ガラス部材。
【請求項４】
前記ガラス板は、５ｍｍの厚さに換算したとき、ＩＳＯ９０５０：２００３に準拠して得られるエネルギー透過率Ｔｅが５５％以下である、請求項３に記載の遮熱ガラス部材。
【請求項５】
前記第１の層は、ＴｉＮ、ＺｒＮ、ＣｒＮ、またはＴｉＯ２で構成される、請求項１乃至４のいずれか一つに記載の遮熱ガラス部材。
【請求項６】
前記第１の層は、５ｎｍ〜４０ｎｍの範囲の厚さを有する、請求項１乃至５のいずれか一つに記載の遮熱ガラス部材。
【請求項７】
前記第２の層は、ＴｉＮまたはアンチモンドープされた酸化スズ（ＳｎＯ２：Ｓｂ）で構成される、請求項１乃至６のいずれか一つに記載の遮熱ガラス部材。
【請求項８】
前記第３の層は、ＴｉＮ、フッ素ドープされた酸化スズ（ＳｎＯ２：Ｆ）、またはアンチモンドープされた酸化スズ（ＳｎＯ２：Ｓｂ）で構成される、請求項１乃至７のいずれか一つに記載の遮熱ガラス部材。
【請求項９】
前記第３の層は、１８０ｎｍ〜４７０ｎｍの範囲の厚さを有する、請求項１乃至８のいずれか一つに記載の遮熱ガラス部材。
【請求項１０】
ＩＳＯ９０５０：２００３に準拠して、前記第１の層の側および前記第３の層の側から測定された可視光反射率のうち、大きい方の値を第１可視光反射率Ｒｖ１（％）とし、小さい方の値を第２可視光反射率Ｒｖ２（％）としたとき、Ｒｖ１は４０％未満であり、Ｒｖ２は３０％未満である、請求項１乃至９のいずれか一つに記載の遮熱ガラス部材。
【請求項１１】
遮熱ガラス部材の製造方法であって、
（１）ガラス板の製造工程中に、前記ガラス板の第１の表面に、第Ｉの層を形成する工程と、
（２）前記ガラス板の製造後に、前記ガラス板の前記第１の表面とは反対の第２の表面に、第ＩＩＩの層を形成する工程と、
を有し、
（Ａ）前記第Ｉの層は、フッ素およびアンチモンの少なくとも一つがドープされた酸化スズ（ＳｎＯ２：Ｆ，Ｓｂ）で構成され、前記第ＩＩＩの層は、金属窒化物もしくは誘電体酸化物で構成され、または
（Ｂ）前記第Ｉの層は、酸化チタン（ＴｉＯ２）で構成され、前記第ＩＩＩの層は、金属窒化物、インジウムスズ酸化物（ＩＴＯ）、またはアルミニウム、ガリウムおよびボロンの少なくとも一つがドープされた酸化亜鉛（ＺｎＯ：Ａｌ，Ｇａ，Ｂ）、またはフッ素およびアンチモンの少なくとも一つがドープされた酸化スズ（ＳｎＯ２：Ｆ，Ｓｂ）で構成される、製造方法。
【請求項１２】
前記（Ａ）の場合、
前記（２）の工程の後に、前記第ＩＩＩの層の側から、ＩＳＯ９０５０：２００３に準拠して測定された可視光透過率をＴｖ（％）とし、日射熱取得率をｇ値とし、以下の（１）式で表される値を遮蔽係数ＳＣとしたとき、
ＳＣ＝ｇ値／０．８８      （１）式
Ｔｖが２５％以上であり、ＳＣが０．３５以下である、請求項１１に記載の製造方法。
【請求項１３】
前記（Ｂ）の場合、
前記（２）の工程の後に、前記第Ｉの層の側から、ＩＳＯ９０５０：２００３に準拠して測定された可視光透過率をＴｖ（％）とし、日射熱取得率をｇ値とし、以下の（１）式で表される値を遮蔽係数ＳＣとしたとき、
ＳＣ＝ｇ値／０．８８      （１）式
Ｔｖが２５％以上であり、ＳＣが０．３５以下である、請求項１１に記載の製造方法。
【請求項１４】
前記ガラス板は、透明ガラス板である、請求項１１乃至１３のいずれか一つに記載の製造方法。
【請求項１５】
前記ガラス板は、着色ガラス板である、請求項１１乃至１３のいずれか一つに記載の製造方法。
【請求項１６】
前記（１）の工程は、さらに、前記第Ｉの層を成膜する前に、前記ガラス板の前記第１の表面に、第ＩＩの層を成膜する工程を有し、
前記第ＩＩの層は、アンチモンがドープされた酸化スズ（ＳｎＯ２：Ｓｂ）で構成される、請求項１１乃至１５のいずれか一つに記載の製造方法。
【請求項１７】
前記（２）の工程は、さらに、前記第ＩＩＩの層を成膜する前に、前記ガラス板の前記第２の表面に、第ＩＶの層を成膜する工程を有し、
前記第ＩＶの層は、金属窒化物、酸化クロム、またはアンチモンドープされた酸化スズ（ＳｎＯ２：Ｓｂ）で構成される、請求項１１乃至１６のいずれか一つに記載の製造方法。
【請求項１８】
前記（２）の工程後に、ＩＳＯ９０５０：２００３に準拠して、前記ガラス板の前記第Ｉの層の側および前記第ＩＩＩの層の側から測定された可視光反射率のうち、大きい方の値を第１可視光反射率Ｒｖ１（％）とし、小さい方の値を第２可視光反射率Ｒｖ２（％）としたとき、Ｒｖ１は４０％未満であり、Ｒｖ２は３０％未満である、請求項１１乃至１７のいずれか一つに記載の製造方法。
【発明の詳細な説明】
【技術分野】
【０００１】
本発明は、遮熱ガラス部材および遮熱ガラス部材の製造方法に関する。
【背景技術】
【０００２】
近年の省エネルギー意識の高まりから、建物の窓ガラス等に複層ガラスを適用する例が増えている。複層ガラスは、２枚のガラス板を空気層を介して相互に積層することにより構成される。複層ガラスでは、内部の空気層の存在により、一方のガラス板から他方のガラス板への熱伝達が抑制されるため、遮熱性能を高めることができる。
【先行技術文献】
【特許文献】
【０００３】
【特許文献１】特開２０１５−５１１５７０号
【発明の概要】
【発明が解決しようとする課題】
【０００４】
前述のように、遮熱性を有する遮熱ガラス部材として、複層ガラスが知られている。【０００５】
しかしながら、複層ガラスを構成するには２枚のガラス板が必要となる。このため、複層ガラスには、少なくともガラス板２枚分の材料コストが必要となり、製造コストおよび価格の上昇が避けられないという問題がある。【０００６】
今後、環境問題に対処するため、遮熱ガラス部材を広く普及させていくためには、複層ガラスに比べてより安価に導入することができる遮熱ガラス部材が必要になるものと予想される。【０００７】
本発明は、このような背景に鑑みなされたものであり、本発明では、従来の複層ガラスに比べて、低い製造コストで安価に提供することが可能な遮熱ガラス部材、およびそのような遮熱ガラス部材の製造方法を提供することを目的とする。
【課題を解決するための手段】
【０００８】
本発明では、相互に対向する第１の表面および第２の表面を有する単一のガラス板を有する遮熱ガラス部材であって、
当該遮熱ガラス部材は、
前記ガラス板の前記第１の表面側に、第１の層を有し、前記ガラス板の前記第２の表面側に、第３の層を有し、
さらに、前記ガラス板と前記第１の層の間、および／または前記ガラス板と前記第３の層の間に、第２の層を有し、ただし前記第２の層は省略されても良く、
前記第１の層は、金属窒化物または誘電体酸化物から選定された材料で構成され、
前記第２の層は、金属窒化物、酸化クロム、またはアンチモンドープされた酸化スズ（ＳｎＯ２：Ｓｂから選定された材料で構成され、
前記第３の層は、金属窒化物、インジウムスズ酸化物（ＩＴＯ）、アルミニウム、ガリウムおよびボロンの少なくとも一つがドープされた酸化亜鉛（ＺｎＯ：Ａｌ，Ｇａ，Ｂ）、またはフッ素およびアンチモンの少なくとも一つがドープされた酸化スズ（ＳｎＯ２：Ｆ，Ｓｂ）から選定された材料で構成され、
当該遮熱ガラス部材の前記第１の層の側から、ＩＳＯ９０５０：２００３に準拠して測定された可視光透過率をＴｖ（％）とし、日射熱取得率をｇ値とし、以下の（１）式で表されるＳＣを遮蔽係数としたとき、
ＳＣ＝ｇ値／０．８８      （１）式
可視光透過率Ｔｖが２５％以上であり、遮熱係数ＳＣが０．３５以下である、遮熱ガラス部材が提供される。【０００９】
また、本発明では、遮熱ガラス部材の製造方法であって、
（１）ガラス板の製造工程中に、前記ガラス板の第１の表面に、第Ｉの層を形成する工程と、
（２）前記ガラス板の製造後に、前記ガラス板の前記第１の表面とは反対の第２の表面に、第ＩＩＩの層を形成する工程と、
を有し、
（Ａ）前記第Ｉの層は、フッ素およびアンチモンの少なくとも一つがドープされた酸化スズ（ＳｎＯ２：Ｆ，Ｓｂ）で構成され、前記第ＩＩＩの層は、金属窒化物もしくは誘電体酸化物で構成され、または
（Ｂ）前記第Ｉの層は、酸化チタン（ＴｉＯ２）で構成され、前記第ＩＩＩの層は、金属窒化物、インジウムスズ酸化物（ＩＴＯ）、またはアルミニウム、ガリウムおよびボロンの少なくとも一つがドープされた酸化亜鉛（ＺｎＯ：Ａｌ，Ｇａ，Ｂ）、またはフッ素およびアンチモンの少なくとも一つがドープされた酸化スズ（ＳｎＯ２：Ｆ，Ｓｂ）で構成される、製造方法が提供される。
【発明の効果】
【００１０】
本発明では、従来の複層ガラスに比べて、低い製造コストで安価に提供することが可能な遮熱ガラス部材、およびそのような遮熱ガラス部材の製造方法を提供することができる。
【図面の簡単な説明】
【００１１】
【図１】本発明の一実施形態による遮熱ガラス部材の断面を概略的に示した図である。
【図２】本発明の一実施形態による別の遮熱ガラス部材の断面を概略的に示した図である。
【図３】本発明の一実施形態によるさらに別の遮熱ガラス部材の断面を概略的に示した図である。
【図４】本発明の一実施形態による遮熱ガラス部材の製造方法のフローを模式的に示した図である。
【発明を実施するための形態】
【００１２】
以下、図面を参照して、本発明の一実施形態について説明する。
【００１３】
（本発明の一実施形態による遮熱ガラス部材）
まず、図１を参照して、本発明の一実施形態による遮熱ガラス部材について説明する。
【００１４】
図１には、本発明の一実施形態による遮熱ガラス部材（以下、「第１の遮熱ガラス部材」という）の概略的な断面図を示す。
【００１５】
図１に示すように、第１の遮熱ガラス部材１００は、第１の側１０２および第２の側１０４を有する。また、第１の遮熱ガラス部材１００は、ガラス板１１０と、第１の層１３０と、第２の層１４０と、第３の層１５０と、を有する。
【００１６】
ガラス板１１０は、第１の表面１１２および第２の表面１１４を有する。第１の層１３０および第２の層１４０は、ガラス板１１０第１の表面１１２の側に配置され、第３の層１５０は、ガラス板１１０第２の表面１１４の側に配置される。従って、第１の層１３０のある側が、第１の遮熱ガラス部材１００の第１の側１０２となり、第３の層１５０のある側が、第１の遮熱ガラス部材１００の第２の側１０４となる。
【００１７】
第１の層１３０は、主として、太陽熱などにより第１の遮熱ガラス部材１００の第１の側１０２に入射する熱を反射する役割を有する。
【００１８】
第２の層１４０は、主として、第１の層１３０によって反射されずに第１の遮熱ガラス部材１００の内部に進入した熱を吸収する役割を有する。
【００１９】
第３の層１５０は、主として、第１の遮熱ガラス部材１００の内部（特に第２の層１４０）に蓄積された熱が、第１の遮熱ガラス部材１００の第２の側１０４から放射されることを抑制する役割を有する。
【００２０】
なお、本願では、以降、第１の層１３０、第２の層１４０、および第３の層１５０を、それぞれ、熱反射層１３０、熱吸収層１４０、および低放射層１５０とも称する。
【００２１】
このような構成の第１の遮熱ガラス部材１００は、実際に建物の窓ガラス等に使用される場合、第１の側１０２が外側（屋外側）となり、第２の側１０４が内側（室内側）となるようにして適用される。
【００２２】
この場合、第１の遮熱ガラス部材１００の第１の側１０２から太陽熱が入射されると、太陽熱の一部は、第１の層１３０、すなわち熱反射層１３０によって、外部に反射される。
【００２３】
また、熱反射層１３０によって反射されなかった熱の一部は、第２の層１４０、すなわち熱吸収層１４０によって吸収される。
【００２４】
さらに、熱吸収層１４０およびガラス板１１０に吸収された熱の一部は、第３の層１５０、すなわち低放射層１５０によって、第２の側１０４への放射が抑制される。
【００２５】
その結果、第１の遮熱ガラス部材１００では、有意な遮熱効果を得ることができる。
【００２６】
例えば、第１の遮熱ガラス部材１００では、第１の側１０２から第２の側１０４に向かう方向において、ＩＳＯ９０５０：２００３に準拠して測定された可視光透過率をＴｖ（％）とし、日射熱取得率をｇ値とし、以下の（１）式で表されるＳＣを遮蔽係数ＳＣとしたとき、
ＳＣ＝ｇ値／０．８８      （１）式
可視光透過率Ｔｖが２５％以上であり、遮熱係数ＳＣが０．３５以下である。
【００２７】
ここで、日射熱取得率ｇ値は、遮熱ガラス部材の一方の側から入射される全太陽熱に対する、第２の側まで直接透過される熱（透過熱）と、遮熱ガラス部材の内部で吸収され、その後第２の側に放出される熱との総和の割合で表される。また、遮蔽係数ＳＣは、遮熱ガラス部材の遮熱性能を表す一指標であり、この値が小さいほど、遮熱ガラス部材の遮熱性能は高いと言える。
【００２８】
第１の遮熱ガラス部材１００では、遮蔽係数ＳＣが０．３５以下であり、十分に小さくなっており、このため十分な遮熱性を得ることができる。
【００２９】
また、第１の遮熱ガラス部材１００では、可視光透過率Ｔｖが２５％以上であり、透過性の高い遮熱ガラス部材を得ることができる。
【００３０】
このように、第１の遮熱ガラス部材１００では、第２の側１０４から放射される熱量を、有意に抑制することができる。
【００３１】
また、第１の遮熱ガラス部材１００は、従来の複層ガラスのような２枚のガラス板を有しない。従って、第１の遮熱ガラス部材１００では、従来よりも低い製造コストで安価に、遮熱ガラス部材を提供することが可能となる。
【００３２】
なお、図１に示した第１の遮熱ガラス部材１００の構成において、熱吸収層１４０は省略しても良い。
【００３３】
（遮熱ガラス部材を構成する各部材）
次に、前述のような特徴を有する第１の遮熱ガラス部材１００を構成する各部材について、より詳しく説明する。なお、以下の説明では、明確化のため、各部材を表す際に、図１に示した参照符号を使用する。
【００３４】
（ガラス板１１０）
ガラス板１１０は、例えば、ソーダライムガラス、ホウケイ酸ガラス、無アルカリガラス、アルミノシリケートガラス等で構成されても良い。
【００３５】
ガラス板１１０の厚さは、特に限られないが、厚さは、例えば、２ｍｍ〜１２ｍｍの範囲である。
【００３６】
ガラス板１１０は、強化されたガラス、特に化学強化されたガラスであっても良い。
【００３７】
また、ガラス板１１０は、透明なものであっても、着色されたものであっても良い。ガラス板１１０の色は、特に限られないが、ガラス板１１０は、例えば、緑色または青色等であっても良い。
【００３８】
ガラス板１１０が着色ガラスで構成される場合、ガラス板１１０自身が熱吸収部材として機能することが期待できる。従って、その場合、第２の層１４０は、省略しても良い（そのような構成については、後述する）。ただし、着色されたガラス板１１０と第２の層１４０の双方が存在しても良い。
【００３９】
また、ガラス板１１０として着色ガラスを使用する場合、ＩＳＯ９０５０：２００３に準拠して測定される、厚さ５ｍｍに換算した際のガラス板１１０のエネルギー透過率Ｔｅは、５５％以下であっても良い。
【００４０】
（熱反射層１３０）
第１の層１３０、すなわち熱反射層１３０は、Ｒｅが２０％以上となるように構成されることが好ましい。
【００４１】
ここで、Ｒｅとは、ＩＳＯ９０５０：２００３に準拠したエネルギー反射率を意味する。
【００４２】
例えば、熱反射層１３０は、金属窒化物または誘電体酸化物で構成される。
【００４３】
金属窒化物としては、例えば、窒化チタン（ＴｉＮ）、窒化ジルコニウム（ＺｒＮ）、および窒化クロム（ＣｒＮ）などが挙げられる。
【００４４】
また、誘電体酸化物としては、高屈折率材料、例えば酸化チタン（ＴｉＯ２）が挙げられる。ここで、「高屈折率」とは、２以上の屈折率を言う。
【００４５】
熱反射層１３０が金属窒化物で構成される場合、熱反射層１３０の厚さは、例えば、５ｎｍ〜４０ｎｍの範囲である。一方、熱反射層１３０が酸化チタンで構成される場合、熱反射層１３０の厚さは、例えば、１０ｎｍ〜５０ｎｍの範囲である。
【００４６】
熱反射層１３０は、例えば、真空蒸着法、イオンプレーティング法、スパッタリング法、化学気相成膜（ＣＶＤ）法（熱ＣＶＤ法、プラズマＣＶＤ法、および光ＣＶＤ法）、およびイオンビームスパッタリング法など、従来の成膜方法により成膜されても良い。
【００４７】
例えば、熱反射層１３０は、オンラインのＣＶＤ法により、形成されても良い。
【００４８】
ここで、「オンライン（の成膜法）」とは、ガラス板の製造過程中に、ガラス板の表面に層を成膜する方法を意味する。より具体的には、ガラス板の製造の際には、ガラスリボンが溶融スズ浴の上を移動した後、徐冷されることで、連続的にガラス板が製造されるが、「オンライン（の成膜法）」では、このガラスリボンの移動中に、ガラスリボンの上面に、熱反射層１３０が成膜される。すなわち、「オンライン（の成膜法）」では、ガラス板１１０の製造工程と熱反射層１３０の成膜工程が連続的に実施される。
【００４９】
熱反射層１３０がオンラインの成膜法で成膜される場合、熱反射層１３０は、酸化チタン（ＴｉＯ２）であることが好ましい。
【００５０】
なお、「オンライン（の成膜法）」以外の成膜法を、特に「オフライン（の成膜法）」と称する場合がある。
【００５１】
（熱吸収層１４０）
第２の層１４０、すなわち熱吸収層１４０は、ＩＳＯ９０５０：２００３に準拠して測定されるエネルギー透過率Ｔｅが４５％以下となるように構成されることが好ましい。
【００５２】
例えば、熱吸収層１４０は、金属窒化物、酸化クロム、またはアンチモンドープされた酸化スズ（ＳｎＯ２：Ｓｂ）で構成される。
【００５３】
金属窒化物としては、例えば、窒化チタン（ＴｉＮ）、窒化ジルコニウム（ＺｒＮ）、および窒化クロム（ＣｒＮ）などが挙げられる。
【００５４】
熱吸収層１４０が金属窒化物で構成される場合、熱吸収層１４０の厚さは、例えば、１ｎｍ〜４０ｎｍの範囲である。一方、熱吸収層１４０が酸化クロムで構成される場合、熱吸収層１４０の厚さは、例えば、１ｎｍ〜１０ｎｍの範囲である。また、熱吸収層１４０がアンチモンドープされた酸化スズで構成される場合、熱熱吸収層１４０の厚さは、例えば、１０ｎｍ〜３２０ｎｍの範囲である。
【００５５】
熱吸収層１４０は、例えば、真空蒸着法、イオンプレーティング法、スパッタリング法、化学気相成膜（ＣＶＤ）法（熱ＣＶＤ法、プラズマＣＶＤ法、および光ＣＶＤ法）、およびイオンビームスパッタリング法など、従来の成膜方法により成膜されても良い。
【００５６】
例えば、熱吸収層１４０は、オンラインのＣＶＤ法により、形成されても良い。熱吸収層１４０がオンラインの成膜法で成膜される場合、熱吸収層１４０は、アンチモンドープされた酸化スズ（ＳｎＯ２：Ｓｂ）であることが好ましい。
【００５７】
なお、前述のように、第１の遮熱ガラス部材１００において、熱吸収層１４０が存在しなくても所定の特性が得られる場合、熱吸収層１４０は省略しても良い。
【００５８】
（低放射層１５０）
第３の層１５０、すなわち低放射層１５０は、半球放射率Ｅｎが０．２以下となるように構成されることが好ましい。
【００５９】
ここで、半球放射率Ｅｎとは、ＩＳＯ１０２９２に準拠した放射率を意味する。
【００６０】
例えば、低放射層１５０は、金属窒化物、インジウムスズ酸化物（ＩＴＯ）、アルミニウム、ガリウムおよびボロンの少なくとも一つがドープされた酸化亜鉛（ＺｎＯ：Ａｌ，Ｇａ，Ｂ）、またはフッ素およびアンチモンの少なくとも一つがドープされた酸化スズ（ＳｎＯ２：Ｆ，Ｓｂ）で構成される。
【００６１】
金属窒化物としては、例えば、窒化チタン（ＴｉＮ）、窒化ジルコニウム（ＺｒＮ）、および窒化クロム（ＣｒＮ）などが挙げられる。
【００６２】
低放射層１５０が金属窒化物で構成される場合、低放射層１５０の厚さは、例えば、１０ｎｍ〜４０ｎｍの範囲である。一方、低放射層１５０が酸化亜鉛またはＩＴＯで構成される場合、低放射層１５０の厚さは、例えば、５０ｎｍ〜３００ｎｍの範囲である。また、低放射層１５０が酸化スズで構成される場合、低放射層１５０の厚さは、例えば、１８０ｎｍ〜４７０ｎｍの範囲である。
【００６３】
低放射層１５０は、例えば、真空蒸着法、イオンプレーティング法、スパッタリング法、化学気相成膜（ＣＶＤ）法（熱ＣＶＤ法、プラズマＣＶＤ法、および光ＣＶＤ法）、およびイオンビームスパッタリング法など、従来の成膜方法により成膜されても良い。
【００６４】
例えば、低放射層１５０は、オンラインのＣＶＤ法により、形成されても良い。低放射層１５０がオンラインの成膜法で成膜される場合、低放射層１５０は、フッ素ドープされた酸化スズ（ＳｎＯ２：Ｆ）、またはアンチモンドープされた酸化スズ（ＳｎＯ２：Ｓｂ）であることが好ましい。
【００６５】
（第１の遮熱ガラス部材１００）
前述のように、第１の遮熱ガラス部材１００は、第１の側１０２から第２の側１０４に向かって測定される可視光透過率Ｔｖが２５％以上である。可視光透過率Ｔｖは、３０％以上であることが好ましい。
【００６６】
また、第１の遮熱ガラス部材１００は、第１の側１０２から第２の側１０４に向かって測定される遮熱係数ＳＣが０．３５以下である。遮熱係数ＳＣは、０．３３以下であることが好ましい。
【００６７】
このような特性を有する第１の遮熱ガラス部材１００は、建造物の窓ガラスに適用した際に、十分に適正な遮熱性を発揮することができる。
【００６８】
以上に加えて、第１の遮熱ガラス部材１００は、以下のような特性を有しても良い。
【００６９】
（第１可視光反射率Ｒｖ１および第２可視光反射率Ｒｖ２）
第１の遮熱ガラス部材１００は、ＩＳＯ９０５０：２００３に準拠して、第１の側１０２および第２の側１０４から測定された可視光反射率のうち、大きい方の値を第１可視光反射率Ｒｖ１（％）とし、小さい方の値を第２可視光反射率Ｒｖ２（％）としたとき、Ｒｖ１は４０％未満であり、Ｒｖ２は３０％未満であることが好ましい。
【００７０】
なお、図１に示した構成では、通常、第１の側１０２から測定された可視光反射率が第１可視光反射率Ｒｖ１（％）となり、第２の側１０４から測定された可視光反射率が第２可視光反射率Ｒｖ２（％）となる。
【００７１】
（色調補正膜）
第１の遮熱ガラス部材１００は、さらに、該第１の遮熱ガラス部材１００の色調を、所望の色に補正するための色調補正膜を有しても良い。
【００７２】
色調補正膜は、例えば、第１の層１３０の上部（第２の層１４０とは反対の側）、第１の層１３０と第２の層１４０の間、第２の層１４０とガラス板１１０の間、ガラス板１１０と第３の層１５０の間、および第３の層１５０の上部（ガラス板１１０とは反対の側）等、いずれの位置に設置されても良い。
【００７３】
色調補正膜は、例えば、窒化ケイ素を主成分とする膜で、さらにボロン、チタン、アルミニウム、ジルコニウム、および／またはハフニウムなどを含んでも良い。ここで、「○○を主成分とする」と言う表現は、○○を５０％以上含むことをいう。あるいは、色調補正膜は、例えば、酸化ケイ素、炭化ケイ素、もしくは窒化ケイ素のいずれかで構成された単一膜、またはこれらの混合膜であっても良い。
【００７４】
（本発明の一実施形態による別の遮熱ガラス部材）
次に、図２を参照して、本発明の一実施形態による別の遮熱ガラス部材について説明する。
【００７５】
図２には、本発明の一実施形態による別の遮熱ガラス部材（以下、「第２の遮熱ガラス部材」という）の概略的な断面図を示す。
【００７６】
図２に示すように、第２の遮熱ガラス部材２００は、第１の側２０２および第２の側２０４を有する。また、第２の遮熱ガラス部材２００は、ガラス板２１０と、第１の層２３０と、第２の層２４０と、第３の層２５０と、を有する。
【００７７】
ガラス板２１０は、第１の表面２１２および第２の表面２１４を有する。第１の層２３０は、ガラス板２１０第１の表面２１２の側に配置され、第２の層２４０および第３の層２５０は、ガラス板２１０第２の表面２１４の側に配置される。従って、第１の層２３０のある側が、第２の遮熱ガラス部材２００の第１の側２０２となり、第３の層２５０のある側が、第２の遮熱ガラス部材２００の第２の側２０４となる。
【００７８】
第１の層２３０は、前述の第１の遮熱ガラス部材１００における第１の層１３０と同様の特徴を有する。従って、第１の層２３０は、熱反射層２３０とも称される。
【００７９】
第２の層２４０は、前述の第１の遮熱ガラス部材１００における第２の層１４０と同様の特徴を有する。従って、第２の層２４０は、熱吸収層２４０とも称される。なお、第２の層２４０は、省略することができる。
【００８０】
第３の層２５０は、前述の第１の遮熱ガラス部材１００における第３の層１５０と同様の特徴を有する。従って、第３の層２５０は、低放射層２５０とも称される。
【００８１】
第２の遮熱ガラス部材２００においても、第１の側２０２から第２の側２０４に向かう方向において、ＩＳＯ９０５０：２００３に準拠して測定された可視光透過率をＴｖ（％）とし、日射熱取得率をｇ値とし、前述の（１）式で表されるＳＣを遮蔽係数ＳＣとしたとき、
可視光透過率Ｔｖは３０％以上であり、遮熱係数ＳＣは０．３３以下である。
【００８２】
従って、第２の遮熱ガラス部材２００においても、第１の遮熱ガラス部材１００と同様の効果、すなわち第２の側２０４から放射される熱量が有意に抑制されるという効果を得ることができる。また、第２の遮熱ガラス部材２００においても、従来よりも低い製造コストで安価に、遮熱ガラス部材を提供することができる。
【００８３】
なお、第２の遮熱ガラス部材２００において、ガラス板２１０として、着色ガラスを使用しても良い。その場合、ガラス板２１０自身により熱吸収効果が得られる。
【００８４】
（本発明の一実施形態によるさらに別の遮熱ガラス部材）
次に、図３を参照して、本発明の一実施形態によるさらに別の遮熱ガラス部材について説明する。
【００８５】
図３には、本発明の一実施形態によるさらに別の遮熱ガラス部材（以下、「第３の遮熱ガラス部材」という）の概略的な断面図を示す。
【００８６】
図３に示すように、第３の遮熱ガラス部材３００は、第１の側３０２および第２の側３０４を有する。また、第３の遮熱ガラス部材３００は、ガラス板３１０と、第１の層３３０と、第３の層３５０と、を有する。
【００８７】
ガラス板３１０は、第１の表面３１２および第２の表面３１４を有する。第１の層３３０は、ガラス板３１０第１の表面３１２の側に配置され、第３の層３５０は、ガラス板３１０第２の表面３１４の側に配置される。従って、第１の層３３０のある側が、第３の遮熱ガラス部材３００の第１の側３０２となり、第３の層３５０のある側が、第３の遮熱ガラス部材３００の第２の側３０４となる。
【００８８】
第１の層３３０は、前述の第１の遮熱ガラス部材１００における第１の層１３０、および第２の遮熱ガラス部材２００における第１の層２３０と同様の特徴を有する。従って、第１の層３３０は、熱反射層３３０とも称される。
【００８９】
第３の層３５０は、前述の第１の遮熱ガラス部材１００における第３の層１５０、および第２の遮熱ガラス部材２００における第３の層２５０と同様の特徴を有する。従って、第３の層３５０は、低放射層３５０とも称される。
【００９０】
第３の遮熱ガラス部材３００においては、前述の第１の遮熱ガラス部材１００における第２の層１４０、および第２の遮熱ガラス部材２００における第２の層２４０のような、熱吸収層は、存在しない。
【００９１】
ただし、第３の遮熱ガラス部材３００では、ガラス板３１０が着色ガラスで構成される。このため、ガラス板３１０自身が、熱吸収部材として機能する。
【００９２】
例えば、ガラス板３１０において、ＩＳＯ９０５０：２００３に準拠して測定される、厚さ５ｍｍに換算した際のガラス板３１０のエネルギー透過率Ｔｅは、５５％以下であっても良い。
【００９３】
第３の遮熱ガラス部材３００においても、第１の側３０２から第２の側３０４に向かう方向において、ＩＳＯ９０５０：２００３に準拠して測定された可視光透過率をＴｖ（％）とし、日射熱取得率をｇ値とし、前述の（１）式で表されるＳＣを遮蔽係数ＳＣとしたとき、
可視光透過率Ｔｖは３０％以上であり、遮熱係数ＳＣは０．３３以下である。
【００９４】
従って、第３の遮熱ガラス部材３００においても、第１および第２の遮熱ガラス部材１００、２００と同様の効果、すなわち第２の側３０４から放射される熱量が有意に抑制されるという効果を得ることができる。また、第３の遮熱ガラス部材３００においても、従来よりも低い製造コストで安価に、遮熱ガラス部材を提供することができる。
【００９５】
以上、第１〜第３の遮熱ガラス部材１００、２００、３００を例に、本発明の一実施形態およびその特徴について説明した。
【００９６】
ただし、本発明は、これらの実施態様に限られるものではなく、当業者には、第１〜第３の遮熱ガラス部材１００、２００、３００において、各種変更が可能であることは明らかである。
【００９７】
例えば、図１に示した第１の遮熱ガラス部材１００では、第２の層１４０は、第１の遮熱ガラス部材１００の第１の側１０２にのみ、配置されている。しかしながら、第１の遮熱ガラス部材１００の第２の側１０４にも、第２の層１４０が配置されても良い。
【００９８】
また、図３に示した第３の遮熱ガラス部材３００では、第２の層は、省略されている。しかしながら、第３の遮熱ガラス部材３００において、ガラス板３１０と第１の層３３０の間、およびガラス板３１０と第３の層３５０の間のそれぞれに、第２の層が配置されても良い。
【００９９】
なお、本願に記載の遮熱ガラス部材において、外観のみからは、いずれの側が第１の側または第２の側に対応するかを判断することが難しい場合がある。
【０１００】
例えば、第１の遮熱ガラス部材１００において、第２の層１４０が省略された構成では、ガラス板１１０のそれぞれの表面１１２、１１４には、単一の層しか存在しない場合がある。そのような場合、層の数による第１の側１０２／第２の側１０４の判断は難しい。
【０１０１】
従って、実際には、対象とする遮熱ガラス部材が前述のような構成を有し、さらにいずれか一方の側から測定した可視光透過率Ｔｖ（％）および遮蔽係数ＳＣが上記条件を満たす場合、そのような遮熱ガラス部材は、本発明の一実施形態による遮熱ガラス部材であると判断される。
【０１０２】
（本発明の一実施形態による遮熱ガラス部材の製造方法）
次に、図４を参照して、本発明の一実施形態による遮熱ガラス部材の製造方法の一例について説明する。
【０１０３】
図４には、本発明の一実施形態による遮熱ガラス部材の製造方法（以下、単に「遮熱ガラス部材の製造方法」という）のフローを模式的に示す。
【０１０４】
図４に示すように、この遮熱ガラス部材の製造方法は、
（１）ガラス板の製造工程中に、前記ガラス板の第１の表面に、第Ｉの層を形成する工程（工程Ｓ１１０）と、
（２）前記ガラス板の製造後に、前記ガラス板の前記第１の表面とは反対の第２の表面に、第ＩＩＩの層を形成する工程（工程Ｓ１２０）と、
を有する。
【０１０５】
なお、本遮熱ガラス部材の製造方法には、大別して、
（１）の工程Ｓ１１０において、低放射層を形成し、（２）の工程Ｓ１２０において、熱反射層を形成する態様（以下、「ケースＡ」）という）と、
（１）の工程Ｓ１１０において、熱反射層を形成し、（２）の工程Ｓ１２０において、低放射層を形成する態様（以下、「ケースＢ」）という）と
が存在する。
【０１０６】
以下、それぞれの態様について説明する。
【０１０７】
（ケースＡ）
（工程Ｓ１１０）
ケースＡの場合、工程Ｓ１１０において、第Ｉの層として低放射層が形成される。また、この工程Ｓ１１０では、第Ｉの層は、オンラインの成膜法により形成される。オンラインの成膜法は、例えばオンラインＣＶＤ法であっても良い。
【０１０８】
この場合、ガラスリボンを形成するスズ浴、またはこのガラスリボンを徐冷する徐冷炉の上部に、ＣＶＤ成膜装置が設置され、ここで、ガラスリボンの上面に、第Ｉの層が成膜されても良い。
【０１０９】
第Ｉの層は、例えば、フッ素がドープされた酸化スズ（ＳｎＯ２：Ｆ）、アンチモンがドープされた酸化スズ（ＳｎＯ２：Ｓｂ）、またはフッ素およびアンチモンがドープされた酸化スズ（ＳｎＯ２：Ｆ，Ｓｂ）で構成される。あるいは、第Ｉの層は、フッ素がドープされた酸化スズ（ＳｎＯ２：Ｆ）と、アンチモンがドープされた酸化スズ（ＳｎＯ２：Ｓｂ）の積層体であっても良い。
【０１１０】
第Ｉの層の厚さは、例えば、１８０ｎｍ〜４７０ｎｍの範囲である。
【０１１１】
また、第Ｉの層を成膜する前に、オンラインの成膜法により、第ＩＩの層を成膜しても良い。この場合、第１の表面に、第ＩＩの層および第Ｉの層の、少なくとも２層構造の膜を有するガラス板が製造される。
【０１１２】
第ＩＩの層は、前述の熱吸収層として機能する材料から選定される。例えば、第ＩＩの層は、アンチモンがドープされた酸化スズ（ＳｎＯ２：Ｓｂ）であっても良い。
【０１１３】
第ＩＩの層の厚さは、例えば、１８０ｎｍ〜４７０ｎｍの範囲である。
【０１１４】
なお、製造されるガラス板は、透明ガラス板であっても、着色されたガラス板であっても良い。
【０１１５】
（工程Ｓ１２０）
次に、ガラス板の第２の表面に、熱反射層として、第ＩＩＩの層が形成される。
【０１１６】
第ＩＩＩの層は、いかなる方法で形成されても良い。例えば、第ＩＩＩの層は、真空蒸着法、イオンプレーティング法、スパッタリング法、化学気相成膜（ＣＶＤ）法（熱ＣＶＤ法、プラズマＣＶＤ法、および光ＣＶＤ法）、およびイオンビームスパッタリング法など、従来の成膜方法により成膜されても良い。
【０１１７】
第ＩＩＩの層は、金属窒化物または誘電体酸化物で構成されても良い。
【０１１８】
金属窒化物としては、例えば、窒化チタン（ＴｉＮ）、窒化ジルコニウム（ＺｒＮ）、および窒化クロム（ＣｒＮ）などが挙げられる。また、誘電体酸化物としては、高屈折率材料、例えば酸化チタン（ＴｉＯ２）が挙げられる。
【０１１９】
第ＩＩＩの層が金属窒化物で構成される場合、第ＩＩＩの層の厚さは、例えば、５ｎｍ〜４０ｎｍの範囲である。一方、第ＩＩＩの層が酸化チタンで構成される場合、第ＩＩＩの層の厚さは、例えば、１０ｎｍ〜５０ｎｍの範囲である。
【０１２０】
また、第ＩＩＩの層を成膜する前に、第ＩＩの層を成膜しても良い。この場合、ガラス板の第２の表面に、第ＩＩの層および第ＩＩＩの層の、少なくとも２層構造の膜を有するガラス板が製造される。
【０１２１】
第ＩＩの層は、例えば、真空蒸着法、イオンプレーティング法、スパッタリング法、化学気相成膜（ＣＶＤ）法（熱ＣＶＤ法、プラズマＣＶＤ法、および光ＣＶＤ法）、およびイオンビームスパッタリング法など、従来の成膜方法により成膜されても良い。
【０１２２】
第ＩＩの層は、前述の熱吸収層として機能する材料から選定される。例えば、第ＩＩの層は、金属窒化物、酸化クロム、またはアンチモンドープされた酸化スズ（ＳｎＯ２：Ｓｂ）で構成されても良い。
【０１２３】
金属窒化物としては、例えば、窒化チタン（ＴｉＮ）、窒化ジルコニウム（ＺｒＮ）、および窒化クロム（ＣｒＮ）などが挙げられる。
【０１２４】
第ＩＩの層の厚さは、例えば、５ｎｍ〜４０ｎｍの範囲である。
【０１２５】
以上の工程により、一方の側に、オンラインの成膜法で形成された低放射層を有し、他方の側に、オフラインの成膜法で形成された熱反射層を有する遮熱ガラス部材を製造することができる。
【０１２６】
なお、上記説明では触れなかったが、本遮熱ガラス部材の製造方法は、さらに、工程Ｓ１１０および／または工程Ｓ１２０において、色調補正膜を成膜する工程を有しても良い。
【０１２７】
このような方法で製造された遮熱ガラス部材において、
遮熱ガラス部材の第ＩＩＩの層の側から、ＩＳＯ９０５０：２００３に準拠して測定された可視光透過率をＴｖ（％）とし、日射熱取得率をｇ値とし、前述の（１）式で表されるＳＣを遮蔽係数としたとき、
可視光透過率Ｔｖは、３０％以上であり、遮熱係数ＳＣは、０．３３以下であることが好ましい。
【０１２８】
この場合、遮熱ガラス部材の第ＩＩＩの層の側を屋外側とし、第Ｉの層の側を屋内側として遮熱ガラス部材を使用した際に、第Ｉの層の側から放射される熱量を、有意に抑制することができる。
【０１２９】
また、製造された遮熱ガラス部材において、ＩＳＯ９０５０：２００３に準拠して、第Ｉの層の側および第ＩＩＩの層の側から測定された可視光反射率のうち、大きい方の値を第１可視光反射率Ｒｖ１（％）とし、小さい方の値を第２可視光反射率Ｒｖ２（％）としたとき、Ｒｖ１は４０％未満であり、Ｒｖ２は３０％未満であることが好ましい。
【０１３０】
（ケースＢ）
（工程Ｓ１１０）
ケースＢの場合、工程Ｓ１１０において、第Ｉの層として熱反射層が形成される。また、この工程Ｓ１１０では、第Ｉの層は、オンラインの成膜法により形成される。オンラインの成膜法は、例えばオンラインＣＶＤ法であっても良い。
【０１３１】
この場合、ガラスリボンを形成するスズ浴、またはこのガラスリボンを徐冷する徐冷炉の上部に、ＣＶＤ成膜装置が設置され、ここで、ガラスリボンの上面に、第Ｉの層が成膜されても良い。
【０１３２】
第Ｉの層は、例えば、酸化チタン（ＴｉＯ２）で構成される。
【０１３３】
第Ｉの層の厚さは、例えば、１０ｎｍ〜５０ｎｍの範囲である。
【０１３４】
また、第Ｉの層を成膜する前に、オンラインの成膜法により、第ＩＩの層を成膜しても良い。この場合、第１の表面に、第ＩＩの層および第Ｉの層の、少なくとも２層構造の膜を有するガラス板が製造される。
【０１３５】
第ＩＩの層は、前述の熱吸収層として機能する材料から選定される。例えば、第ＩＩの層は、アンチモンがドープされた酸化スズ（ＳｎＯ２：Ｓｂ）であっても良い。
【０１３６】
第ＩＩの層の厚さは、例えば、５０ｎｍ〜３２０ｎｍの範囲である。
【０１３７】
なお、製造されるガラス板は、透明ガラス板であっても、着色されたガラス板であっても良い。
【０１３８】
（工程Ｓ１２０）
次に、ガラス板の第２の表面に、低放射層として、第ＩＩＩの層が形成される。
【０１３９】
第ＩＩＩの層は、いかなる方法で形成されても良い。例えば、第ＩＩＩの層は、真空蒸着法、イオンプレーティング法、スパッタリング法、化学気相成膜（ＣＶＤ）法（熱ＣＶＤ法、プラズマＣＶＤ法、および光ＣＶＤ法）、およびイオンビームスパッタリング法など、従来の成膜方法により成膜されても良い。
【０１４０】
第ＩＩＩの層は、例えば、金属窒化物、インジウムスズ酸化物（ＩＴＯ）、アルミニウム、ガリウムおよびボロンの少なくとも一つがドープされた酸化亜鉛（ＺｎＯ：Ａｌ，Ｇａ，Ｂ）、またはフッ素およびアンチモンの少なくとも一つがドープされた酸化スズ（ＳｎＯ２：Ｆ，Ｓｂ）で構成される。あるいは、第ＩＩＩの層は、フッ素がドープされた酸化スズ（ＳｎＯ２：Ｆ）と、アンチモンがドープされた酸化スズ（ＳｎＯ２：Ｓｂ）の積層体であっても良い。
【０１４１】
金属窒化物としては、例えば、窒化チタン（ＴｉＮ）、窒化ジルコニウム（ＺｒＮ）、および窒化クロム（ＣｒＮ）などが挙げられる。
【０１４２】
第ＩＩＩの層が金属窒化物で構成される場合、第ＩＩＩの層の厚さは、例えば、１０ｎｍ〜４０ｎｍの範囲である。一方、第ＩＩＩの層が酸化亜鉛またはＩＴＯで構成される場合、第ＩＩＩの層の厚さは、例えば、５０ｎｍ〜３００ｎｍの範囲である。また、第ＩＩＩの層が酸化スズで構成される場合、第ＩＩＩの層の厚さは、例えば、１８０ｎｍ〜４７０ｎｍの範囲である。
【０１４３】
また、第ＩＩＩの層を成膜する前に、第ＩＩの層を成膜しても良い。この場合、ガラス板の第２の表面に、第ＩＩの層および第ＩＩＩの層の、少なくとも２層構造の膜を有するガラス板が製造される。
【０１４４】
第ＩＩの層は、例えば、真空蒸着法、イオンプレーティング法、スパッタリング法、化学気相成膜（ＣＶＤ）法（熱ＣＶＤ法、プラズマＣＶＤ法、および光ＣＶＤ法）、およびイオンビームスパッタリング法など、従来の成膜方法により成膜されても良い。
【０１４５】
第ＩＩの層は、前述の熱吸収層として機能する材料から選定される。例えば、第ＩＩの層は、金属窒化物、酸化クロム、またはアンチモンドープされた酸化スズ（ＳｎＯ２：Ｓｂ）で構成されても良い。
【０１４６】
金属窒化物としては、例えば、窒化チタン（ＴｉＮ）、窒化ジルコニウム（ＺｒＮ）、および窒化クロム（ＣｒＮ）などが挙げられる。
【０１４７】
第ＩＩの層の厚さは、例えば、５ｎｍ〜４０ｎｍの範囲である。
【０１４８】
以上の工程により、一方の側に、オンラインの成膜法で形成された熱反射層を有し、他方の側に、オフラインの成膜法で形成された低放射層を有する遮熱ガラス部材を製造することができる。
【０１４９】
なお、上記説明では触れなかったが、本遮熱ガラス部材の製造方法は、さらに、工程Ｓ１１０および／または工程Ｓ１２０において、色調補正膜を成膜する工程を有しても良い。
【０１５０】
このような方法で製造された遮熱ガラス部材において、
遮熱ガラス部材の第Ｉの層の側から、ＩＳＯ９０５０：２００３に準拠して測定された可視光透過率をＴｖ（％）とし、日射熱取得率をｇ値とし、前述の（１）式で表されるＳＣを遮蔽係数としたとき、
可視光透過率Ｔｖは、３０％以上であり、遮熱係数ＳＣは、０．３３以下であることが好ましい。
【０１５１】
この場合、遮熱ガラス部材の第Ｉの層の側を屋外側とし、第ＩＩＩの層の側を屋内側として遮熱ガラス部材を使用した際に、第ＩＩＩの層の側から放射される熱量を、有意に抑制することができる。
【０１５２】
また、製造された遮熱ガラス部材において、ＩＳＯ９０５０：２００３に準拠して、第Ｉの層の側および第ＩＩＩの層の側から測定された可視光反射率のうち、大きい方の値を第１可視光反射率Ｒｖ１（％）とし、小さい方の値を第２可視光反射率Ｒｖ２（％）としたとき、Ｒｖ１は４０％未満であり、Ｒｖ２は３０％未満であることが好ましい。
【実施例】
【０１５３】
以下、本発明の実施例について説明する。なお、以下の記載において、例１〜例８は実施例であり、例９〜例１９は比較例である。【０１５４】
（例１）
以下の方法で、遮熱ガラス部材を製造した。【０１５５】
まず、オンラインの成膜法により、ガラスリボンの表面に、第１色調補正膜および低放射層の順に各層を形成した。第１色調補正膜は、ＳｉＯＣ（目標厚さ５５ｎｍ）とした。また、低放射層は、フッ素ドープされた酸化スズ（ＳｎＯ２：Ｆ）（目標厚さ３２０ｎｍ）とした。【０１５６】
これにより、一方の表面（「第１の表面」と称する）に、第１色調補正膜および低放射層を有する、透明なガラス板（厚さ６ｍｍ）が製造された。【０１５７】
次に、ガラス板のスズ浴と接していた表面（「第２の表面」と称する）に、スパッタリング法により、第２色調補正膜、熱反射層、および第３色調補正膜の順に各層を形成した。【０１５８】
熱反射層は、ＴｉＮ層（目標厚さ２８ｎｍ）とした。また、第２色調補正膜は、ＳｉＡｌＮ（目標厚さ２５ｎｍ）とし、第３色調補正膜は、ＳｉＡｌＮ（目標厚さ８ｎｍ）とした。【０１５９】
これにより、遮熱ガラス部材（以下、「例１に係る遮熱ガラス部材」と称する）が製造された。【０１６０】
（例２）
例１と同様の方法により、例２に係る遮熱ガラス部材を製造した。【０１６１】
ただし、この例２では、ガラス板の厚さを８ｍｍとした。また、ガラス板の第２の表面には、第２色調補正膜（ＳｉＡｌＮ：目標厚さ２０ｎｍ）、熱反射層（ＴｉＮ：目標厚さ２８ｎｍ）、および第３色調補正膜（ＳｉＡｌＮ：目標厚さ１０ｎｍ）の順に各層を形成した。【０１６２】
（例３）
例１と同様の方法により、例３に係る遮熱ガラス部材を製造した。【０１６３】
ただし、この例３では、ガラス板として、緑色に着色されたガラス板を使用した。このガラス板のエネルギー透過率Ｔｅは、４１％である。【０１６４】
また、ガラス板の第２の表面には、第２色調補正膜（ＳｉＡｌＮ：目標厚さ２１ｎｍ）、熱反射層（ＴｉＮ：目標厚さ２１ｎｍ）、および第３色調補正膜（ＳｉＡｌＮ：目標厚さ３５ｎｍ）の順に各層を形成した。【０１６５】
（例４）
例３と同様の方法により、例４に係る遮熱ガラス部材を製造した。【０１６６】
ただし、この例４では、ガラス板の第２の表面には、第２色調補正膜（ＳｉＡｌＮ：目標厚さ２１ｎｍ）、熱反射層（ＴｉＮ：目標厚さ２１ｎｍ）、および第３色調補正膜（ＳｉＡｌＮ：目標厚さ１８ｎｍ）の順に各層を形成した。【０１６７】
（例５）
例３と同様の方法により、例５に係る遮熱ガラス部材を製造した。【０１６８】
ただし、この例５では、ガラス板として、厚さ８ｍｍの緑色に着色されたガラス板を使用した。このガラス板のエネルギー透過率Ｔｅは、３４％である。【０１６９】
また、ガラス板の第２の側には、第２色調補正膜（ＳｉＡｌＮ：目標厚さ２１ｎｍ）、熱反射層（ＴｉＮ：目標厚さ１８ｎｍ）、および第３色調補正膜（ＳｉＡｌＮ：目標厚さ２１ｎｍ）の順に各層を形成した。【０１７０】
（例６）
例３と同様の方法により、例６に係る遮熱ガラス部材を製造した。【０１７１】
ただし、この例６では、ガラス板として、厚さ１０ｍｍの緑色に着色されたガラス板を使用した。このガラス板のエネルギー透過率Ｔｅは、２８％である。【０１７２】
また、ガラス板の第２の表面には、熱反射層（ＴｉＯ２：目標厚さ４０ｎｍ）のみを形成した（色調補正膜なし）。【０１７３】
（例７）
例３と同様の方法により、例７に係る遮熱ガラス部材を製造した。【０１７４】
ただし、この例７では、オンラインのＣＶＤ法により、ガラス板の第１の表面に、熱反射層（ＴｉＯ２：目標厚さ４０ｎｍ）を形成した。【０１７５】
また、ガラス板の第２の表面には、スパッタリング法により、第１色調補正膜（ＳｉＡｌＮ：目標厚さ９ｎｍ）、低放射層（ＴｉＮ：目標厚さ１４ｎｍ）、および第２色調補正膜（ＳｉＡｌＮ：目標厚さ３９ｎｍ）の順に各層を形成した。【０１７６】
ガラス板のエネルギー透過率Ｔｅは、４１％である。【０１７７】
（例８）
例７と同様の方法により、例８に係る遮熱ガラス部材を製造した。【０１７８】
ただし、この例８では、着色ガラス板の厚さを８ｍｍとした。このガラス板のエネルギー透過率Ｔｅは、３４％である。【０１７９】
また、ガラス板の第２の表面には、第１色調補正膜（ＳｉＡｌＮ：目標厚さ５ｎｍ）、低放射層（ＴｉＮ：目標厚さ９ｎｍ）、および第２色調補正膜（ＳｉＡｌＮ：目標厚さ３０ｎｍ）の順に各層を形成した。【０１８０】
（例９）
以下の方法で、遮熱ガラス部材を製造した。【０１８１】
オンラインの成膜法により、ガラスリボンの表面に、色調補正膜、低放射層、および熱反射層を、この順に形成した。【０１８２】
色調補正膜は、ＳｉＯＣ（目標厚さ５５ｎｍ）とした。また、低放射層は、フッ素ドープされた酸化スズ（ＳｎＯ２：Ｆ）（目標厚さ３２０ｎｍ）とした。さらに、熱反射層は、ＴｉＯ２（目標厚さ４０ｎｍ）とした。【０１８３】
これにより、一方の表面（「第１の表面」と称する）に、色調補正膜、低放射層、および熱反射層を有する、緑色に着色されたガラス板（厚さ１０ｍｍ）が製造された。なお、ガラス板のスズ浴と接していた表面（第２の表面）には、いかなる膜も成膜しなかった。【０１８４】
これにより、遮熱ガラス部材（以下、「例９に係る遮熱ガラス部材」と称する）が製造された。【０１８５】
（例１０）
例９と同様の方法により、例１０に係る遮熱ガラス部材を製造した。【０１８６】
ただし、この例１０では、ガラス板の第１の表面に、熱反射層（ＴｉＯ２）（目標厚さ４０ｎｍ）、色調補正膜（ＳｉＯＣ）（目標厚さ５５ｎｍ）、および低放射層（ＳｎＯ２：Ｆ）（目標厚さ３２０ｎｍ）の順に各層を形成した。【０１８７】
（例１１）
例９と同様の方法により、例１１に係る遮熱ガラス部材を製造した。【０１８８】
ただし、この例１１では、ガラス板の第１の表面に、色調補正膜（ＳｉＯＣ）（目標厚さ５５ｎｍ）、低放射層（ＳｎＯ２：Ｆ）（目標厚さ３２０ｎｍ）、および熱反射層（ＴｉＯ２）（目標厚さ４０ｎｍ）の順に各層を形成した。【０１８９】
（例１２）
以下の方法で、遮熱ガラス部材を製造した。【０１９０】
オンラインの成膜法により、ガラスリボンの表面に、色調補正膜および低放射層を、この順に形成した。【０１９１】
色調補正膜は、ＳｉＯＣ（目標厚さ５５ｎｍ）とした。また、低放射層は、フッ素ドープされた酸化スズ（ＳｎＯ２：Ｆ）（目標厚さ３２０ｎｍ）とした。【０１９２】
これにより、一方の表面（「第１の表面」と称する）に、色調補正膜および低放射層を有する、透明なガラス板（厚さ６ｍｍ）が製造された。なお、ガラス板のスズ浴と接していた表面（第２の表面）には、いかなる膜も成膜しなかった。【０１９３】
これにより、遮熱ガラス部材（以下、「例１２に係る遮熱ガラス部材」と称する）が製造された。【０１９４】
（例１３）
例１２と同様の方法により、例１３に係る遮熱ガラス部材を製造した。【０１９５】
ただし、この例１５では、ガラス板として、緑色に着色されたガラス板を使用した。【０１９６】
（例１４）
例１３と同様の方法により、例１４に係る遮熱ガラス部材を製造した。【０１９７】
ただし、この例１４では、オンラインのＣＶＤ法により、ガラスリボンの表面に、熱反射層（ＴｉＯ２）（目標厚さ４０ｎｍ）のみを形成した。【０１９８】
これにより、遮熱ガラス部材（以下、「例１４に係る遮熱ガラス部材」と称する）が製造された。【０１９９】
（例１５）
例１２と同様の方法により、例１５に係る遮熱ガラス部材を製造した。【０２００】
ただし、この例１５では、ガラス板の第１の表面に、色調補正膜および低放射層を、この順に形成した。色調補正膜は、ＳｉＯＣ（目標厚さ５５ｎｍ）とした。また、低放射層は、アンチモンドープされた酸化スズ（ＳｎＯ２：Ｓｂ）（目標厚さ３２０ｎｍ）とした。【０２０１】
（例１６）
例１５と同様の方法により、例１６に係る遮熱ガラス部材を製造した。【０２０２】
ただし、この例１６では、透明ガラス板の代わりに、緑色に着色されたガラス板を製造した。【０２０３】
（例１７）
例１３と同様の方法により、例１７に係る遮熱ガラス部材を製造した。【０２０４】
ただし、この例１７では、オンラインのＣＶＤ法により、ガラスリボンの表面に、色調補正膜、低放射層、および熱反射層を、この順に形成した。色調補正膜は、ＳｉＯＣ（目標厚さ５５ｎｍ）とした。また、低放射層は、アンチモンドープされた酸化スズ（ＳｎＯ２：Ｓｂ）（目標厚さ２６０ｎｍ）とした。さらに、熱反射層は、ＴｉＯ２（目標厚さ４０ｎｍ）とした。【０２０５】
（例１８）
以下の方法で、遮熱ガラス部材を製造した。【０２０６】
まず、縦３００ｍｍ×横３００ｍｍ×厚さ６ｍｍの寸法を有する透明ガラス板を準備した。また、スパッタリング法により、この透明ガラス板の第１の表面に、第１色調補正膜、熱吸収層、および第２色調補正膜の順に各層を形成した。【０２０７】
第１色調補正膜は、ＳｉＮ（目標厚さ４ｎｍ）とした。また、熱吸収層は、ＴｉＮ（目標厚さ２７ｎｍ）とし、第２色調補正膜は、ＳｉＮ（目標厚さ８ｎｍ）とした。【０２０８】
なお、透明ガラス板の第２の表面には、いかなる層も形成しなかった。【０２０９】
これにより、遮熱ガラス部材（以下、「例１８に係る遮熱ガラス部材」と称する）が製造された。【０２１０】
以下の表１には、例１〜例１８に係る遮熱ガラス部材の構成をまとめて示した。【０２１１】
【表１】
2018003619.tif 000003
（評価）
（可視光透過率Ｔｖ（％）および遮蔽係数ＳＣの評価）
各遮熱ガラス部材を用いて、可視光透過率Ｔｖ（％）、および前述の（１）式で表される遮蔽係数ＳＣの評価を行った。【０２１２】
可視光透過率Ｔｖ（％）および日射熱取得率ｇ値の測定には、分光光度計（Ｕ４１００：日立製作所製）を使用し、光の波長は、３００ｎｍ〜２５００ｎｍの範囲とした。測定は、ＩＳＯ９０５０：２００３に準拠して実施した。【０２１３】
なお、例１〜例６、および例９−例１８に係る遮熱ガラス部材においては、ガラス板の第２の表面の側から、反対側の表面に向かう方向において、測定を行った。これに対して、例５、および例７−例８に係る遮熱ガラス部材においては、ガラス板の第１の表面の側から、反対側の表面に向かって測定を行った。【０２１４】
得られた日射熱取得率ｇ値から、遮蔽係数ＳＣを求めた。【０２１５】
（第１可視光反射率Ｒｖ１（％）および第２可視光反射率Ｒｖ２（％）の評価）
前述の分光光度計を用いて、各遮熱ガラス部材を用いて、第１可視光反射率Ｒｖ１（％）および第２可視光反射率Ｒｖ２（％）の評価を行った。【０２１６】
ここで、第１可視光反射率Ｒｖ１（％）は、ＩＳＯ９０５０：２００３に準拠して、ガラス板の第１の表面および第２の表面の側から測定された可視光反射率のうち、大きい方の値を意味する。また、第２可視光反射率Ｒｖ２（％）は、ＩＳＯ９０５０：２００３に準拠して、ガラス板の第１の表面および第２の表面の側から測定された可視光反射率のうち、小さい方の値を意味する。【０２１７】
（結果）
評価結果をまとめて、以下の表２に示す。【０２１８】
【表２】
2018003619.tif 000004
表２に示すように、例１〜例８に係る遮熱ガラス部材では、遮蔽係数ＳＣは、いずれも０．３３を下回り、良好な遮熱性を有することがわかる。これに対して、例９〜例１８に係る遮熱ガラス部材では、遮蔽係数ＳＣは、いずれも０．３５を超えており、あまり良好な遮熱性は得られないことがわかる。【０２１９】
また、例１〜例８に係る遮熱ガラス部材は、いずれも、可視光透過率Ｔｖ（％）が２５％以上となっており、適正な透過性を有することがわかる。【０２２０】
このように、例１〜例８に係る遮熱ガラス部材では、単一のガラス板を使用しているにも関わらず、良好な遮熱性を発揮することが確認された。このことから、本発明の一実施形態による遮熱ガラス部材では、従来よりも低い製造コストで安価に、遮熱ガラス部材を提供することができることがわかった。【０２２１】
本願は２０１６年６月２９日に出願した日本国特許出願２０１６−１２９４０５号に基づく優先権を主張するものであり同日本国出願の全内容を本願に参照により援用する。
【符号の説明】
【０２２２】
１００      第１の遮熱ガラス部材
１０２      第１の側
１０４      第２の側
１１０      ガラス板
１１２      第１の表面
１１４      第２の表面
１３０      第１の層
１４０      第２の層
１５０      第３の層
２００      第２の遮熱ガラス部材
２０２      第１の側
２０４      第２の側
２１０      ガラス板
２１２      第１の表面
２１４      第２の表面
２３０      第１の層
２４０      第２の層
２５０      第３の層
３００      第３の遮熱ガラス部材
３０２      第１の側
３０４      第２の側
３１０      ガラス板
３１２      第１の表面
３１４      第２の表面
３３０      第１の層
３５０      第３の層
【図１】
2018003619.tif 000005
【図２】
2018003619.tif 000006
【図３】
2018003619.tif 000007
【図４】
2018003619.tif 000008
【国際調査報告】
2018003619.tif 000009
2018003619.tif 000010
2018003619.tif 000011
2018003619.tif 000012